СЫРЬЕВАЯ СМЕСЬ ДЛЯ ИЗГОТОВЛЕНИЯ ТЕПЛОИЗОЛЯЦИОННОГО СЛОЯ
CRUDE MIXTURE FOR MAKING HEAT-INSULTING LAYER

Изобретение относится к промышленности строительных материалов.
Известна сырьевая смесь, содержащая, вес.ч.: синтетический волокнистый наполнитель 100,0; жидкое стекло 16,0-50,0; мел 5,0-20,0; вода 30,0-70,0 [1]. Такая смесь используется в качестве теплоизоляции.
Задачей изобретения является повышение прочности сцепления теплоизоляционного слоя.
2
2
Технический результат достигается тем, что сырьевая смесь для изготовления теплоизоляционного слоя, содержащая синтетический волокнистый наполнитель и жидкое стекло, дополнительно включает молотый до удельной поверхности 5000-6000 см/г стеклобой и/или молотый до удельной поверхности 5000-6000 см/г кварцевый песок при следующем соотношении компонентов, мас.%: синтетический волокнистый наполнитель 7,0-13,0; жидкое стекло 45,0-50,0; молотый стеклобой и/или молотый кварцевый песок 37,0-48,0. Сырьевая смесь для изготовления теплоизоляционного слоя содержит молотый бой цветного стекла.
В таблице приведены составы сырьевой смеси изготовления теплоизоляционного слоя.
Таблица
Компоненты
Состав, мас.%:
1
2
3
Синтетический волокнистый наполнитель
7,0
10,0
13,0
Жидкое стекло
45,0
47,0
50,0
Молотый стеклобой
48,0
23,0
-
Молотый кварцевый песок
-
20,0
37,0
В составе сырьевой смеси для изготовления теплоизоляционного слоя используют: любой синтетический волокнистый наполнитель (капрон, найлон, лавсан, нитрон и др.) длиной 2-10 мм; используют бой любого силикатного стекла (тарного, листового, медицинского, сортового и др.).
Компоненты дозируют в требуемых количествах. Молотый стеклобой и/или молотый кварцевый песок, синтетический волокнистый наполнитель, жидкое стекло смешивают. Полученную смесь наносят слоем толщиной 2-3 мм на теплоизолируемую поверхность (бетонную, кирпичную, гипсовую, деревянную) и оставляют до высыхания. После высыхания первого слоя операцию повторяют, «наращивая» слой нужной толщины. Прочность сцепления теплоизоляционного слоя с поверхностью из вышеприведенных материалов составит не менее 1,5 МПа. В случае использования в составе слоя боя цветного стекла возможно получение декоративного теплоизоляционного слоя.
Источники информации
1. SU 1159912, 1985.